(57)【要約】【課題】長期間の使用においても劣化し難いＥＶＡを主成分として含む粘着剤層を有する熱圧着用のウィンドウフィルムであって、透明基板に貼り付ける際にニップロールによる加圧を含む工程であっても、外観不良が生じ難いウィンドウフィルムを提供する。【解決手段】透明プラスチックフィルムの一方の表面に、粘着剤層が形成された熱圧着用のウィンドウフィルムであって、前記粘着剤層が、エチレン−酢酸ビニル共重合体を含む粘着剤組成物からなる粘着剤シートを透明プラスチックフィルムの表面に熱圧着することにより形成されており、且つ前記粘着剤層の厚さが、前記透明プラスチックフィルムの厚さの３倍以下であることを特徴とするウィンドウフィルム。【選択図】図１
2012224778.tif 000002
【特許請求の範囲】
【請求項１】
透明プラスチックフィルムの一方の表面に、粘着剤層が形成された熱圧着用のウィンドウフィルムであって、
前記粘着剤層が、エチレン−酢酸ビニル共重合体を含む粘着剤組成物からなる粘着剤シートを透明プラスチックフィルムの表面に熱圧着することにより形成されており、且つ
前記粘着剤層の厚さが、前記透明プラスチックフィルムの厚さの３倍以下であることを特徴とするウィンドウフィルム。
【請求項２】
前記粘着剤シートの、熱圧着する前における透明プラスチックフィルム側の表面の算術平均粗さＲａ（ＪＩＳ−Ｂ０６０１（２００１））が、０．５〜２０μｍである請求項１に記載のウィンドウフィルム。
【請求項３】
前記粘着剤シートを熱圧着する温度が、６０〜１１０℃である請求項１又は２に記載のウィンドウフィルム。
【請求項４】
前記粘着剤シートを熱圧着する線圧が、０．５〜５０ｋＮ／ｍである請求項１〜３のいずれか１項に記載のウィンドウフィルム。
【請求項５】
前記粘着剤層の厚さが、前記透明プラスチックフィルムの厚さの０．２〜３倍である請求項１〜４のいずれか１項に記載のウィンドウフィルム。
【請求項６】
前記粘着剤層の厚さが、４０〜７５０μｍである請求項１〜５のいずれか１項に記載のウィンドウフィルム。
【請求項７】
前記粘着剤組成物が、架橋剤を含む請求項１〜６のいずれか１項に記載のウィンドウフィルム。
【請求項８】
前記透明プラスチックフィルムが、融点が１５０℃以上の耐熱性プラスチックからなるフィルムである請求項１〜７のいずれか１項に記載のウィンドウフィルム。
【請求項９】
前記透明プラスチックフィルム、前記粘着剤層、及び少なくとも１層の機能性層を含む積層体からなり、前記粘着剤層が最表層に形成されている請求項１〜８のいずれか１項に記載のウィンドウフィルム。
【請求項１０】
前記機能性層が熱線遮蔽層である請求項１〜９のいずれか１項に記載のウィンドウフィルム。
【請求項１１】
前記機能性層がハードコート層である請求項１〜１０のいずれか１項に記載のウィンドウフィルム。
【請求項１２】
透明プラスチックフィルムの一方の表面に、エチレン−酢酸ビニル共重合体を含む粘着剤組成物からなる粘着剤シートを熱圧着することにより、前記透明プラスチックフィルムの厚さの３倍以下の厚さとなる粘着剤層を形成する工程を含むことを特徴とする熱圧着用のウィンドウフィルムの製造方法。
【請求項１３】
前記粘着剤シートの透明プラスチックフィルム側の表面の算術平均粗さＲａ（ＪＩＳ−Ｂ０６０１（２００１））が、０．５〜２０μｍである請求項１２に記載のウィンドウフィルムの製造方法。
【請求項１４】
前記熱圧着する工程における温度が、６０〜１１０℃である請求項１２又は１３に記載のウィンドウフィルムの製造方法。
【請求項１５】
前記熱圧着における線圧が、０．５〜５０ｋＮ／ｍである請求項１２〜１４のいずれか１項に記載のウィンドウフィルムの製造方法。
【請求項１６】
透明プラスチックフィルムの少なくとも一方の表面に、少なくとも１層の機能性層を形成する工程を更に含む請求項１２〜１５のいずれか１項に記載のウィンドウフィルムの製造方法。
【請求項１７】
透明基板の一方の表面に、請求項１〜１１のいずれか１項に記載のウィンドウフィルムを、粘着剤層を透明基板の表面に対向させて配置して熱圧着した積層体を備えることを特徴とするウィンドウ。
【請求項１８】
透明基板の一方の表面に、請求項１〜１１のいずれか１項に記載のウィンドウフィルムを、粘着剤層を透明基板の表面に対向させて配置して熱圧着した積層体と、別の透明基板とが、間隙を置いて配置され、その間隙により中空層が形成されていることを特徴とするウィンドウ。
【請求項１９】
透明基板の一方の表面に、請求項１〜１１のいずれか１項に記載のウィンドウフィルムを、粘着剤層を透明基板の表面に対向させて配置して積層し積層体を得る工程、及び
前記積層体を加熱し、ニップロールを用いて加圧することにより圧着する熱圧着工程、を含むことを特徴とするウィンドウの製造方法。
【請求項２０】
前記熱圧着工程後に、前記積層体を更に加熱する工程を含む請求項１９に記載のウィンドウの製造方法。
【請求項２１】
前記熱圧着工程において、前記積層体を加熱する温度が、６０〜１１０℃である請求項１９又は２０に記載のウィンドウの製造方法。
【請求項２２】
前記熱圧着工程において、ニップロールによる加圧の線圧が、２〜１００ｋＮ／ｍである請求項１９〜２１のいずれか１項に記載のウィンドウの製造方法。
【発明の詳細な説明】
【技術分野】
【０００１】
本発明は、エチレン−酢酸ビニル共重合体を主成分とする粘着剤層、熱線遮蔽層等の機能性層及び透明プラスチックフィルムを備える熱圧着用のウィンドウフィルムに関し、特に、ニップロールを用いる加圧を含む工程により、外観不良を生じることなくガラス板等の透明基板に貼り付けることができるウィンドウフィルムに関する。
【背景技術】
【０００２】
従来から、自動車等のウィンドウ、建築物の窓等（以下、ウィンドウという）には、飛散防止機能、耐擦傷機能、熱線遮蔽機能等を付与するため、それらの機能を有するウィンドウフィルムという機能性フィルムが、透明基板に貼り付けられて用いられている。一般に、ウィンドウフィルムは、透明プラスチックフィルムの表面に、掃除や設置の際にガラス板等の透明基板表面に傷が生じるのを防止するためのハードコート層、又は太陽光中の近赤外線（熱線）の遮蔽や室内から放射される熱線の反射のための熱線遮蔽層等が形成され、その反対側の表面に透明基板に貼り付けるための粘着剤層が形成されている。
【０００３】
粘着剤層としては、通常、アクリル樹脂系粘着剤等の感圧接着剤（以下、ＰＳＡという）が用いられている（例えば、特許文献１）。粘着剤層にＰＳＡを用いたウィンドウフィルムは透明基板に貼り付ける際に、ゴムローラー等を用いて容易に気泡が入らないように容易に貼り付けることができる。しかしながら、アクリル樹脂系粘着剤の場合は、長期間の使用により、粘着剤が劣化し、フィルムと透明基板との間に発泡が生じたり、フィルムが浮いて剥がれたりして外観不良が生じる場合がある。従って、複層ガラスの内側や高所の窓ガラス等の貼り替えが困難な位置には使用し難いという問題がある。
【０００４】
一方、ウィンドウフィルムの粘着剤層として、より耐候性が高い、合わせガラス用の中間膜に一般に用いられる熱圧着用の粘着剤を用いることもできる。熱圧着用の粘着剤としては、エチレン酢酸ビニル共重合体（以下、ＥＶＡともいう）を主成分とするもの（以下、ＥＶＡ系粘着剤ともいう）（例えば、特許文献２）、フッ素樹脂を主成分とするもの、及びポリビニルブチラール（以下、ＰＶＢともいう）を主成分とするもの（例えば、特許文献３）等が知られている。特に、ＥＶＡ系粘着剤は安価であり、接着強度が高く、優れた耐候性、透明性を有する点で有用である。また、ＥＶＡ系粘着剤は、有機過酸化物などの架橋剤を用いて共重合体を架橋させることにより、接着性、耐貫通性、耐久性等を向上させることができる。
【０００５】
特許文献３には、気泡を含まない合わせガラスを効率的に製造するため、表面に、所定の中心線平均粗さＲａ、山数Ｐｃを有するエンボスを形成したプラスチックシート（中間膜に相当）を２枚のガラス板に挟み、所定の条件で加熱し、ニップロールで加圧した後、所定の条件で２次加熱を行う合わせガラスの製造方法が開示されている。このような方法は、粘着剤層に熱圧着用の粘着剤を用いた熱圧着用のウィンドウフィルムを透明基板に貼り付けてウィンドウを製造する場合も連続的に製造できる有利な方法といえる。
【先行技術文献】
【特許文献】
【０００６】
【特許文献１】特開２０００−０９４５８４号公報
【特許文献２】特開２００９−０５１７１３号公報
【特許文献３】特開平１０−１６７７７３号公報
【発明の概要】
【発明が解決しようとする課題】
【０００７】
しかしながら、特許文献３に記載された方法は、そこに例示されたフッ素樹脂やＰＶＢを主成分とする粘着剤等にのみ有効であり、ＥＶＡ系粘着剤を用いた場合は、ニップロールを用いる加圧の際に気泡が入り易く、粘着剤層表面に凹凸が生じて外観不良が生じる場合がある。そこで、粘着剤層にＥＶＡ系粘着剤を用いた熱圧着用のウィンドウフィルムを透明基板に貼り付ける場合は、ウィンドウフィルムを透明基板に積層した積層体を真空袋に入れ、脱気し、加熱下に押圧する真空ラミネート法を用いる必要があった。真空ラミネート法は加工に時間がかかり生産性が低いという問題がある。
【０００８】
従って、本発明の目的は、粘着剤層に、長期間の使用においても劣化し難く、前述のような利点を有するＥＶＡを主成分として含む粘着剤を用いた熱圧着用のウィンドウフィルムであって、透明基板に貼り付ける際に、ニップロールを用いる加圧を含む工程であっても、外観不良が生じ難いウィンドウフィルムを提供することにある。
【０００９】
また、本発明の目的は、このウィンドウフィルムの製造方法を提供することにある。
更に、本発明の目的は、このウィンドウフィルムを用いたウィンドウを提供することにある。
【００１０】
また、本発明の目的は、このウィンドウフィルムを用いたウィンドウの製造方法を提供することにある。
【課題を解決するための手段】
【００１１】
上記目的は、透明プラスチックフィルムの一方の表面に、粘着剤層が形成された熱圧着用のウィンドウフィルムであって、前記粘着剤層が、エチレン−酢酸ビニル共重合体を含む粘着剤組成物からなる粘着剤シートを透明プラスチックフィルムの表面に熱圧着することにより形成されており、且つ前記粘着剤層の厚さが、前記透明プラスチックフィルムの厚さの３倍以下であることを特徴とするウィンドウフィルムによって達成される。
【００１２】
熱圧着用のウィンドウフィルムにおいて、粘着剤層を透明プラスチックフィルム表面に形成する場合、通常、粘着剤組成物を透明プラスチックフィルム上に押出成形するか、粘着剤シートを透明プラスチックフィルム表面に、単に押圧して形成する。このような方法を採用しているのは、ウィンドウフィルムをガラス板等の透明基板に貼り付ける際に熱圧着を行うため、一般にウィンドウフィルムの製造時には特に大きな熱をかける必要が無いと考えられるからである。しかしながら、ウィンドウフィルムを透明基板に貼り付ける際の熱圧着において、粘着剤層を透明プラスチックフィルムと透明基板の双方に熱圧着する場合、透明プラスチックフィルムと透明基板の曲げ易さの違いにより、粘着剤層と透明プラスチックフィルムとの境界面及び粘着剤層と透明基板との境界面の流動性等の状態が大きく異なってしまうため、ニップロールを用いる加圧を含む熱圧着工程では、ウィンドウフィルムにズレや歪が生じ、気泡が残ってしまったりプラスチックフィルムの表面の平滑性が失われたりする不具合が起こることがあった。また、従来のウィンドウフィルムでは、粘着剤層及び透明プラスチックフィルムの厚さは、それぞれの用途、機能に応じて設定され、特に適性化されていなかった。
【００１３】
本発明においては、ウィンドウフィルムの粘着剤層を形成する際に粘着剤シートを熱圧着することで、透明基板に貼り付ける前に粘着剤層と透明プラスチックフィルムとを十分に密着させ、且つ得られる粘着剤層の厚さを上記のように適性化している。これにより、透明基板に熱圧着で貼り付ける際にニップロールを用いる加圧工程を用いても、ウィンドウフィルムにおける粘着剤層と透明プラスチックフィルム、及びウィンドウフィルムと透明基板とのズレや各層の歪を低減することができ、気泡が生じ難く表面の平滑性に優れたウィンドウフィルムとすることができる。
【００１４】
本発明のウィンドウフィルムの好ましい態様は以下の通りである。
（１）前記粘着剤シートの、熱圧着する前における透明プラスチックフィルム側の表面の算術平均粗さＲａ（ＪＩＳ−Ｂ０６０１（２００１））が、０．５〜２０μｍである。これにより、粘着剤シートを透明プラスチックフィルムに熱圧着する際に、より気泡を除去し易くすることができ、粘着剤層と透明プラスチックフィルムとが、より十分に密着したウィンドウフィルムとすることができる。
（２）前記粘着剤シートを熱圧着する温度が、６０〜１１０℃である。
（３）前記粘着剤シートを熱圧着する線圧が、０．５〜５０ｋＮ／ｍである。
（２）、（３）により、粘着剤層と透明プラスチックフィルムとが、更に十分に密着したウィンドウフィルムとすることができる。
（４）前記粘着剤層の厚さが、前記透明プラスチックフィルムの厚さの０．２〜３倍である。
（５）前記粘着剤層の厚さが、４０〜７５０μｍである。
（６）前記粘着剤組成物が、架橋剤を含む。これにより粘着剤層において、ＥＶＡの架橋構造を形成することができ、粘着剤層の接着力をより高めることができる。
（７）前記透明プラスチックフィルムが、融点が１５０℃以上の耐熱性プラスチックからなるフィルムである。中でも、ポリエチレンテレフタレートフィルム（以下、ＰＥＴフィルムという）、ポリエチレンナフタレートフィルム(以下、ＰＥＮフィルムという）、トリアセチルセルロースフィルム（以下、ＴＡＣフィルムという）は、熱等に対する耐性が高く、透明性が高いため、本発明における透明プラスチックフィルムとして好ましい。
（８）前記透明プラスチックフィルム、前記粘着剤層、及び少なくとも１層の機能性層を含む積層体からなり、前記粘着剤層が最表層に形成されている。
（９）前記機能性層が熱線遮蔽層である。
（１０）前記機能性層がハードコート層である。
【００１５】
また、上記目的は、透明プラスチックフィルムの一方の表面に、エチレン−酢酸ビニル共重合体を含む粘着剤組成物からなる粘着剤シートを熱圧着することにより、前記透明プラスチックフィルムの厚さの３倍以下の厚さとなる粘着剤層を形成する工程を含むことを特徴とする熱圧着用のウィンドウフィルムの製造方法によっても達成される。上述の通り、通常、熱圧着用のウィンドウフィルムを製造する場合、粘着剤層を押出成形や単なる押圧法により、透明プラスチックフィルムの表面に形成する。本発明のウィンドウフィルムの製造方法は、粘着剤シートを透明プラスチックフィルムに熱圧着し、且つ得られる粘着剤層の厚さを上記のように適性化して形成する工程を含んでいる。これにより、ウィンドウフィルムを透明基板に熱圧着で貼り付ける際にニップロールを用いる加圧工程を用いても、ウィンドウフィルムにおける粘着剤層と透明プラスチックフィルム、及びウィンドウフィルムと透明基板とのズレや各層の歪を低減することができ、気泡が生じ難く表面の平滑性に優れたウィンドウフィルムを製造することができる。
【００１６】
（１）本発明のウィンドウフィルムの製造方法の好ましい態様は以下の通りである。
前記粘着剤シートの透明プラスチックフィルム側の表面の算術平均粗さＲａ（ＪＩＳ−Ｂ０６０１（２００１））が、０．５〜２０μｍである。これにより、粘着剤シートを透明プラスチックフィルムに熱圧着する工程において、より気泡を除去し易くすることができ、粘着剤層と透明プラスチックフィルムとが、より十分に密着したウィンドウフィルムを製造することができる。
（２）前記粘着剤シートを熱圧着する温度が、６０〜１１０℃である。
（３）前記粘着剤シートを熱圧着する線圧が、０．５〜５０ｋＮ／ｍである。
（２）、（３）により、粘着剤層と透明プラスチックフィルムとが、更に十分に密着したウィンドウフィルムを製造することができる。
（４）透明プラスチックフィルムの少なくとも一方の表面に、少なくとも１層の機能性層を形成する工程を更に含む。
【００１７】
なお、本発明の製造方法においても、上述の本発明のウィンドウフィルムの好ましい態様と同様な態様が好ましい。
【００１８】
また、上記目的は、透明基板の一方の表面に、本発明のウィンドウフィルムを、粘着剤層を透明基板の表面に対向させて配置して熱圧着した積層体を備えることを特徴とするウィンドウによっても達成される。
【００１９】
本発明のウィンドウは、効率的に歩留り良く生産可能で、長期間の使用においてもウィンドウフィルムの劣化による外観不良が生じ難いウィンドウである。
【００２０】
更に、上記目的は、透明基板の一方の表面に、本発明のウィンドウフィルムを、粘着剤層を透明基板の表面に対向させて配置して熱圧着した積層体と、別の透明基板とが、間隙を置いて配置され、その間隙により中空層が形成されていることを特徴とするウィンドウによっても達成される。２枚の透明基板の間隙に中空層を有するものは、一般に、複層ガラスといわれるものである。長期間の使用においても劣化し難い本発明のウィンドウフィルムを用いることで、耐久性の高い複層ガラス型のウィンドウとすることができる。
【００２１】
また、上記目的は、透明基板の一方の表面に、本発明のウィンドウフィルムを、粘着剤層を透明基板の表面に対向させて配置して積層し積層体を得る工程、及び前記積層体を加熱し、ニップロールを用いて加圧することにより圧着する熱圧着工程、を含むことを特徴とするウィンドウの製造方法によっても達成される。本発明のウィンドウの製造方法は、本発明のウィンドウフィルムを用いるので、ウィンドウフィルムを透明基板に熱圧着により貼り付ける際、ニップロールを用いる加圧を用いて効率的に、且つ気泡が生じることによる外観不良を防止してウィンドウを製造することができる。
【００２２】
本発明のウィンドウの製造方法の好ましい態様は以下の通りである。
（１）前記熱圧着工程後に、前記積層体を更に加熱する工程を含む。これにより、ウィンドウフィルムの粘着剤層を十分に硬化させることができる。
（２）前記熱圧着工程において、前記積層体を加熱する温度が、６０〜１１０℃である。
（３）前記熱圧着工程において、ニップロールによる加圧の線圧が、２〜１００ｋＮ／ｍである。
【発明の効果】
【００２３】
本発明によれば、熱圧着用のウィンドウフィルムにおいて、粘着剤層を形成する際にＥＶＡ系粘着剤からなる粘着剤シートを熱圧着することで、粘着剤層と透明プラスチックフィルムとを十分に密着させ、且つ得られる粘着剤層の厚さを適性化しているので、透明基板に熱圧着で貼り付ける際にニップロールを用いる加圧工程を用いても、ウィンドウフィルムの歪を低減することができ、気泡が生じ難く表面の平滑性に優れたウィンドウフィルムとすることができる。従って、本発明の熱圧着用のウィンドウフィルムを用いることで、低コストで生産可能で、長期間の使用においてもウィンドウフィルムの劣化による外観不良が生じ難いウィンドウを得ることができる。
【図面の簡単な説明】
【００２４】
【図１】本発明のウィンドウフィルムの一例を示す概略断面図である。
【図２】本発明のウィンドウフィルムの別の一例を示す概略断面図である。
【図３】本発明のウィンドウフィルムの製造方法の一例を示す概略断面図である。
【図４】本発明のウィンドウの一例を示す概略断面図である。
【図５】本発明のウィンドウの別の一例を示す概略断面図である。
【図６】本発明のウィンドウの製造方法の一例を示す概略断面図である。
【発明を実施するための形態】
【００２５】
以下に、本発明の熱圧着用のウィンドウフィルムについて、図面を参照しながら説明する。図１は本発明のウィンドウフィルムの一例を示す概略断面図である。図１において、ウィンドウフィルム２０は、ポリエチレンテレフタレート（ＰＥＴ）フィルム等の耐熱性の透明プラスチックフィルム１２の一方の表面に、ＥＶＡ系粘着剤からなる粘着剤層１１が形成されている。
【００２６】
粘着剤層１１は、後述するように、ＥＶＡを含む粘着剤組成物からなる粘着剤シートが透明プラスチックフィルム１２の表面に熱圧着されたものである。また、粘着剤層１１の厚さ（Ｄａ）は、透明プラスチックフィルム１２の厚さ（Ｄｆ）の３倍以下になっている（即ち、Ｄａ／Ｄｆ≦３）。
【００２７】
通常、熱圧着用のウィンドウフィルムにおいて、ＥＶＡ系粘着剤からなる粘着剤層を透明プラスチックフィルムの表面に形成する場合、粘着剤組成物を透明プラスチックフィルム上に押出成形するか、粘着剤シートを透明プラスチックフィルムの表面に、単に押圧して形成する。ウィンドウフィルムの使用時、即ち、透明基板に貼り付ける際に熱圧着を行うため、一般に、ウィンドウフィルム製造時には特に熱をかける必要が無いと考えられるからである。
【００２８】
しかしながら、ウィンドウフィルムを透明基板に貼り付ける際の熱圧着において、粘着剤層を透明プラスチックフィルムと透明基板の双方に熱圧着する場合、透明プラスチックフィルムと透明基板の曲げ易さの違いにより、粘着剤層と透明プラスチックフィルムとの境界面及び粘着剤層と透明基板との境界面の流動性等の状態が大きく異なってしまうため、ニップロールを用いる加圧を含む熱圧着工程では、ウィンドウフィルムにズレや歪が生じ、気泡が残ってしまったりプラスチックフィルムの表面の平滑性が失われたりするものと考えられた。また、従来のウィンドウフィルムでは、粘着剤層及び透明プラスチックフィルムの厚さは、それぞれの用途、機能に応じて設定され、特に適性化されていなかった。
【００２９】
本発明においては、ウィンドウフィルム２０の粘着剤層１１を形成する際に粘着剤シートを熱圧着することで、透明基板に貼り付ける前に粘着剤層１１と透明プラスチックフィルム１２とを十分に密着させている。また、得られる粘着剤層１１の厚さ（Ｄａ）を透明プラスチックフィルム１２の厚さ（Ｄｆ）との関係で、上記のように適性化している（詳細は後述する）。これにより、透明基板に熱圧着で貼り付ける際にニップロールを用いる加圧工程を用いても、ウィンドウフィルム２０における粘着剤層１１と透明プラスチックフィルム１２、及びウィンドウフィルム２０と透明基板とのズレや各層の歪を低減することができ、気泡が生じ難く表面の平滑性に優れたウィンドウフィルム２０とすることができる。
【００３０】
また、図２は本発明のウィンドウフィルムの別の一例を示す概略断面図である。図２において、ウィンドウフィルム２０は、図１の場合と同様に、ポリエチレンテレフタレート（ＰＥＴ）フィルム等の耐熱性の透明プラスチックフィルム１２の一方の表面に、ＥＶＡ系粘着剤からなる粘着剤層１１が形成されている。そして、透明プラスチックフィルム１２の粘着剤層１１が形成された反対側の面に熱線遮蔽層、ハードコート層等の機能性層１３が形成されている。機能性層１３は１層でも良く、用途に応じて２層以上形成されていても良い。機能性層１３の形成位置は、粘着剤層１１と透明プラスチックフィルム１２との間であっても良く（透明プラスチックフィルム１２／機能性層１３／粘着剤層１１の順で積層されている）、透明プラスチックフィルム１２の両側の表面に形成されていても良い（機能性層１３／透明プラスチックフィルム１２／機能性層１３／粘着剤層１１の順で積層されている）。粘着剤層１１により透明基板に貼り付けるというウィンドウフィルムの性質上、通常、粘着剤層１１はウィンドウフィルム２０の最表層に形成されている。粘着剤層１１及び透明プラスチックフィルム１２については、図１の説明の通りである。
【００３１】
図３は、本発明のウィンドウフィルムの製造方法の一例を示す概略断面図である。図３に示した装置は、送りロール１５１及び１５２、加熱ロール１５４、プレスロール１５３及び１５５、案内ロール１５６、並びに巻き取りロール１５７を含む熱圧着装置である。まず、ＥＶＡを含む粘着剤組成物から製造した粘着剤シート１１１を、送りロール１５１にセットする。また、透明プラスチックフィルム１１２、又は必要に応じて、常法により透明プラスチックフィルムの一方の表面（又は両側の表面）に熱線遮蔽層等の機能性層を形成した（図示していない）積層フィルム１１２を送りロール１５２にセットする。粘着剤シート１１及び積層フィルム１１２の位置は逆でも良い。次いで、図示の通り、粘着剤シート１１１及び積層フィルム１１２を積層したものを加熱ロール１５４とプレスロール１５３及び１５５の間で熱圧着し、粘着剤層を透明プラスチックフィルムの表面に形成する。そして、案内ロール１５６を介して、冷却し、得られたウィンドウフィルム１２０を巻き取りロール１５７で巻き取る。この際、透明プラスチックフィルムの表面に形成される粘着剤層を、透明プラスチックフィルムの厚さの３倍以下になるように加熱ロールの温度及びプレスロールの圧力を調節する。このような熱圧着により、粘着剤層を適性な厚さで、透明プラスチックフィルムと十分に密着させることができ、上述のような本発明のウィンドウフィルムを製造することができる。
【００３２】
粘着剤シート１１１を積層フィルム１１２、即ち透明プラスチックフィルムの表面に熱圧着する際に、粘着剤シート１１１の透明プラスチックフィルム側の表面の算術平均粗さＲａ（ＪＩＳ−Ｂ０６０１（２００１）、以下同じ）が、０．５〜２０μｍであることが好ましい。これにより、熱圧着時に粘着剤シート１１１と透明プラスチックフィルムとの境界面において、空気の移動が速やかになり、より気泡が除去し易くすることができ、粘着剤層と透明プラスチックフィルムがより十分に密着したウィンドウフィルムを製造することができる。粘着剤シート１１１の透明プラスチックフィルム側の表面の算術平均粗さＲａは、２〜１８μｍが更に好ましい。また、粘着剤シート１１１の透明プラスチックフィルム側と反対側の表面の算術平均粗さＲａも０．５〜２０μｍであることが好ましい。Ｒａが０．５μｍ未満であると、粘着剤シート１１１同士が貼り付いて、送りロール１５１からスムーズに送り出されなくなったり、プレスロール１５３に貼り付いたりする不具合が生じる場合がある。一方、Ｒａが２０μｍを超えると、透明基板との接着時に気泡が除去し難くなる場合がある。通常、粘着剤シート１１１の表面にエンボス加工することにより、凹凸形状パターンを付与し、上記のような表面性状を付与することができる。凹凸形状パターンは、上述の算術平均粗さＲａを有するものであれば、特に制限は無い。例えば、凹凸形状パターンにおける凸部を、円形状、半円形状、多角形状等にすることができる。なお、本発明において、表面の算術平均粗さＲａとは、ＪＩＳ−Ｂ０６０１（２００１）に準拠した方法により測定した値である。即ち、粗さ曲線から、その平均線の方向に、所定の長さを抜き取り、その抜き取り部分の平均線から測定曲線までの偏差の絶対値を合計し、平均した値である。
【００３３】
また、熱圧着する温度は、６０〜１１０℃が好ましく、８０〜１１０℃が更に好ましく、特に９０〜１１０℃が好ましい。熱圧着の温度は、一般に加熱ロール１５４の温度で調節する。特に後述するようにＥＶＡ系粘着剤組成物に架橋剤を含む場合、架橋剤が反応しないか、ほとんど反応しない温度以下で行う必要がある。
【００３４】
また、熱圧着する線圧は、０．５〜５０ｋＮ／ｍが好ましく、２〜３０ｋＮ／ｍが更に好ましい。このような条件であれば、粘着剤層と透明プラスチックフィルムとが、更に十分に密着したウィドウフィルムを製造することができる。
【００３５】
図１又は図２の本発明のウィンドウフィルム２０において、粘着剤層１１の厚さ（Ｄａ）の透明プラスチックフィルム１２の厚さ（Ｄｆ）に対する比（Ｄａ／Ｄｆ）は、３以下であれば良い。後述する実施例に示すように、厚さ比（Ｄａ／Ｄｆ）が３を超えると、ウィンドウフィルムを透明基板に、ニップロールを用いる加圧で熱圧着する際に、ウィンドウフィルムの歪みが生じて外観不良が生じることになる。上記の厚さ比（Ｄａ／Ｄｆ）は、小さ過ぎると粘着剤層１１の接着力が不足する場合もあるため、０．２〜３が好ましく、０．８〜２．５が更に好ましい。また、粘着剤層１１の厚さ（Ｄａ）は、特に制限は無い。厚過ぎるとウィンドウフィルムを透明基板に熱圧着する際に粘着剤層がはみ出る場合があり、薄過ぎると得られるウィンドウの耐貫通性等の機能が低下する場合があるため、粘着剤層１１の厚さ（Ｄａ）は、４０〜７５０μｍが好ましく、１００〜６５０μｍが更に好ましい。
【００３６】
以下に、本発明のウィンドウフィルム２０を構成する材料について詳述する。本発明において粘着剤層１１は、上述の通り、ＥＶＡを含む粘着剤組成物からなる粘着剤シートを用いて形成される。
【００３７】
［エチレン−酢酸ビニル共重合体］
本発明において、粘着剤組成物のＥＶＡには特に制限はない。ＥＶＡにおける酢酸ビニルの含有量は、前記ＥＶＡに対して、２３〜３８質量％が好ましい。ＥＶＡの酢酸ビニル単位の含有量が低い程、得られる粘着剤層が硬くなる傾向がある。酢酸ビニル単位の含有量が２３質量％未満であると、高温で架橋硬化させる場合に粘着剤層の透明度が十分でない恐れがあり、３８質量％を超えると耐衝撃性、耐貫通性に必要な粘着剤層の硬さが不十分となる恐れがある。ＥＶＡにおける酢酸ビニルの含有量は２５〜３０質量％が更に好ましく、特に２６〜２８質量％が好ましい。また、ＥＶＡのメルトフローレート(ＭＦＲ)（ＪＩＳ−Ｋ７２１０に従う）は、４ｇ／１０分以上が好ましい。これにより、ウィンドウフィルムの製造時やウィンドウフィルムを透明基板に貼り付ける際に、より気泡の除去がし易くなる。ＭＦＲは、４．０〜３０．０ｇ／１０分が更に好ましく、特に８．０〜１８．０ｇ／１０分であることが好ましい。なお、ＭＦＲは、１９０℃、荷重２１．１８Ｎの条件で測定されたものである。
【００３８】
［架橋剤］
本発明において、粘着剤組成物は、架橋剤を含むことが好ましい。これにより粘着剤層において、ＥＶＡの架橋構造を形成することができ、粘着剤層の接着力をより高めることができる。
【００３９】
架橋剤としては、有機過酸化物が好ましく用いられる。有機過酸化物としては、１００℃以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。特に、半減期１０時間の分解温度が７０℃以上のものが好ましい。
【００４０】
前記有機過酸化物としては、樹脂の加工温度・貯蔵安定性の観点から、ハイドロパーオキサイド系化合物、ジアルキルパーオキサイド系化合物、パーオキシカーボネート系化合物、及びケトンパーオキサイド系化合物を使用するのが好ましい。これらは、１種単独で用いても良く、２種以上を混合して用いても良い。
【００４１】
前記ハイドロパーオキサイド系化合物としては、例えば、Ｐ−メンタンハイドロパーオキサイド、１，１，３，３−テトラメチルブチルハイドロパーオキサイド、クメンハイドロパーオキサイド、ｔ−ヘキシルハイドロパーオキサイド等が挙げられる。
【００４２】
前記ジアルキルパーオキサイド系化合物としては、例えば、２，５−ジメチル−２，５−ビス（ｔ−ブチルパーオキシ）ヘキサン、３−ジ−ｔ−ブチルパーオキサイド、ｔ−ブチル−α−クミルパーオキサイド、ジ−α−クミルパーオキサイド、１，４−ビス（（ｔ−ブチルジオキシ）イソプロピル）ベンゼン、１，３−ビス（（ｔ−ブチルジオキシ）イソプロピル）ベンゼン、２，５−ジメチル−２，５−ビス（（ｔ−ブチルパーオキシ）ベンゼン、２，５−ジメチル−２，５−ビス（ｔ−ブチルパーオキシ）ヘキシン、α、α’−ビス（ｔ−ブチルパーオキシイソプロピル）ベンゼン、ｎ−ブチル−４，４−ビス（ｔ−ブチルパーオキシ）ブタン、２，２−ビス（ｔ−ブチルパーオキシ）ブタン、１，１−ビス（ｔ−ブチルパーオキシ）３，３，５−トリメチルシクロヘキサン等が挙げられる。
【００４３】
前記パーオキシカーボネート系化合物としては、例えば、ｔ−ブチルパ−オキシ−２−エチルヘキシルカーボネート、ｔ−ブチルパーオキシイソプロピルカーボネート等が挙げられる。
【００４４】
前記ケトンパーオキサイド系化合物としては、例えば、メチルエチルケトンパーオキサイド、メチルイソブチルケトンパーオキサイド、シクロヘキサノンパーオキサイド、メチルシクロヘキサノンパーオキサイド等が挙げられる。
【００４５】
これらの中でも、優れた接着力、耐熱性、耐紫外線性を有する硬化膜が得られることから、ジアルキルパーオキサイド系化合物、特に、２，５−ジメチル−２，５−ビス（ｔ−ブチルパーオキシ）ヘキサンを用いるのが好ましい。
【００４６】
粘着剤組成物における架橋剤の含有量は、ＥＶＡ１００質量部に対して、通常０．５〜５．０質量部であり、好ましくは０．５〜２．５質量部、より好ましくは０．６５〜２．５質量部である。架橋剤の含有量が上記の範囲であれば、強固な架橋構造が得られ、ウィンドウフィルムを透明基板に貼り付けた時、透明プラスチックフィルム、粘着剤層及び透明基板を十分に接着一体化させることができる。
【００４７】
［架橋助剤］
本発明において、粘着剤組成物は、必要に応じて、さらに架橋助剤を含んでいても良い。前記架橋助剤は、ＥＶＡのゲル分率を向上させ、粘着剤層の接着性及び耐久性を向上させることができる。
【００４８】
前記架橋助剤の含有量は、ＥＶＡ１００質量部に対して、一般に１０質量部以下、好ましくは０．１〜５質量部、更に好ましくは０．１〜２．５質量部で使用される。これにより、更に接着性に優れる粘着剤層が得られる。
【００４９】
前記架橋助剤（官能基としてラジカル重合性基を有する化合物）としては、トリアリルシアヌレート、トリアリルイソシアヌレート等の３官能の架橋助剤の他、（メタ）アクリルエステル（例、ＮＫエステル等）の単官能又は２官能の架橋助剤等を挙げることができる。なかでも、トリアリルシアヌレートおよびトリアリルイソシアヌレートが好ましく、特にトリアリルイソシアヌレートが好ましい。
【００５０】
［接着向上剤］
本発明において、粘着剤組成物は、更に優れた接着力を付与するために、接着向上剤をさらに含んでいても良い。接着向上剤としては、シランカップリング剤を用いることができる。前記シランカップリング剤としては、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。なかでも、γ−メタクリロキシプロピルトリメトキシシランが特に好ましく挙げられる。
【００５１】
前記シランカップリング剤の含有量はＥＶＡ１００質量部に対して０．１〜２質量部が好ましく、更に０．１〜０．６５質量部、特に０．１〜０．４質量部であることが好ましい。
【００５２】
［その他］
本発明において、粘着剤組成物は、粘着剤層の種々の物性（機械的強度、透明性等の光学的特性、耐熱性、耐光性、架橋速度等）の改良あるいは調整のため、必要に応じて、可塑剤、本発明における化合物Ｉの他のアクリロキシ基含有化合物、メタクリロキシ基含有化合物及び／又はエポキシ基含有化合物などの各種添加剤をさらに含んでいてもよい。
【００５３】
可塑剤としては、特に限定されるものではないが、一般に多塩基酸のエステル、多価アルコールのエステルが使用される。その例としては、ジオクチルフタレート、ジヘキシルアジペート、トリエチレングリコール−ジ−２−エチルブチレート、ブチルセバケート、テトラエチレングリコールジヘプタノエート、トリエチレングリコールジペラルゴネートを挙げることができる。可塑剤は一種用いてもよく、二種以上組み合わせて使用しても良い。可塑剤の含有量は、ＥＶＡ１００質量部に対して５質量部以下の範囲が好ましい。
アクリロキシ基含有化合物及びメタクリロキシ基含有化合物としては、一般にアクリル酸あるいはメタクリル酸誘導体であり、例えばアクリル酸あるいはメタクリル酸のエステルやアミドを挙げることができる。エステル残基の例としては、メチル、エチル、ドデシル、ステアリル、ラウリル等の直鎖状のアルキル基、シクロヘキシル基、テトラヒドルフルフリル基、アミノエチル基、２−ヒドロキシエチル基、３−ヒドロキシプロピル基、３−クロロ−２−ヒドロキシプオピル基を挙げることができる。アミドの例としては、ジアセトンアクリルアミドを挙げることができる。また、エチレングリコール、トリエチレングリコール、ポリプロピレングリコール、ポリエチレングリコール、トリメチロールプロパン、ペンタエリスリトール等の多価アルコールとアクリル酸あるいはメタクリル酸のエステルも挙げることができる。
【００５４】
エポキシ含有化合物としては、トリグリシジルトリス（２−ヒドロキシエチル）イソシアヌレート、ネオペンチルグリコールジグリシジルエーテル、１，６−ヘキサンジオールジグリシジルエーテル、アリルグリシジルエーテル、２−エチルヘキシルグリシジルエーテル、フェニルグリシジルエーテル、フェノール（エチレンオキシ）5グリシジルエーテル、ｐ−ｔ−ブチルフェニルグリシジルエーテル、アジピン酸ジグリシジルエステル、フタル酸ジグリシジルエステル、グリシジルメタクリレート、ブチルグリシジルエーテルを挙げることができる。
【００５５】
前記アクリロキシ基含有化合物、前記メタクリロキシ基含有化合物、または前記エポキシ基含有化合物は、それぞれＥＶＡ１００質量部に対してそれぞれ一般に０．５〜５．０質量部、特に１．０〜４．０質量部含まれていることが好ましい。
【００５６】
更に、本発明において、粘着剤組成物は、紫外線吸収剤、光安定剤および老化防止剤を含んでいてもよい。紫外線吸収剤を含むことにより、照射された光などの影響によってＥＶＡが劣化し、粘着剤層が黄変するのを抑制することができる。紫外線吸収剤としては、特に制限されないが、２−ヒドロキシ−４−メトキシベンゾフェノン、２−ヒドロキシ−４−ｎ−ドデシロキシベンゾフェノン、２，４−ジヒドロキシベンゾフェノン、２，２'−ジヒドロキシ−４−メトキシベンゾフェノン、２−ヒドロキシ−４−ｎ−オクトキシベンゾフェノン等のベンゾフェノン系紫外線吸収剤が好ましく挙げられる。なお、上記ベンゾフェノン系紫外線吸収剤の配合量は、ＥＶＡ１００質量部に対して０．０１〜５質量部であることが好ましい。
【００５７】
また、光安定剤を含むことによっても、照射された光などの影響によってＥＶＡの劣化し、粘着剤層が黄変するのを抑制することができる。光安定剤としてはヒンダードアミン系と呼ばれる光安定剤を用いることが好ましく、例えば、ＬＡ−５２、ＬＡ−５７、ＬＡ−６２、ＬＡ−６３ＬＡ−６３ｐ、ＬＡ−６７、ＬＡ−６８（いずれも（株）ＡＤＥＫＡ製）、Ｔｉｎｕｖｉｎ７４４、Ｔｉｎｕｖｉｎ ７７０、Ｔｉｎｕｖｉｎ ７６５、Ｔｉｎｕｖｉｎ１４４、Ｔｉｎｕｖｉｎ ６２２ＬＤ、ＣＨＩＭＡＳＳＯＲＢ ９４４ＬＤ（いずれもチバ・スペシャリティ・ケミカルズ（株）社製）、ＵＶ−３０３４（Ｂ．Ｆ．グッドリッチ社製）等を挙げることができる。なお、上記光安定剤は、単独で使用しても、２種以上組み合わせて用いてもよく、その配合量は、ＥＶＡ１００質量部に対して０．０１〜５質量部であることが好ましい。
【００５８】
老化防止剤としては、例えばＮ，Ｎ’−ヘキサン−１，６−ジイルビス〔３−（３，５−ジ−ｔｅｒｔ−ブチル−４−ヒドロキシフェニル）プロピオナミド〕等のヒンダードフェノール系酸化防止剤、リン系熱安定剤、ラクトン系熱安定剤、ビタミンＥ系熱安定剤、イオウ系熱安定剤等が挙げられる。
【００５９】
［粘着剤シートの製造］
本発明において、粘着剤シートを製造するには、ＥＶＡ及び必要に応じて上述した各種成分を含む粘着剤組成物を、押出成形又はカレンダ成形（カレンダリング）など、従来公知の方法を用いて、シート状に成形する。組成物の混合は、４０〜９０℃、特に６０〜８０℃の温度で加熱混練することにより行うのが好ましい。混練はスーパーミキサー（高速流動混合機）、ロールミル等を用いて、公知の方法で行うことができる。また、シート状に成形する際の加熱温度は、架橋剤を含む場合、架橋剤が反応しない或いはほとんど反応しない温度とすることが好ましい。例えば、４０〜９０℃、特に５０〜８０℃とするのが好ましい。更に、必要に応じて、粘着剤シートの少なくとも一方の表面に、エンボス加工により、算術平均粗さＲａが、好ましくは０．５〜２０μｍの表面性状を付与しても良い。
【００６０】
エンボス加工は、従来公知の方法を用いて行えばよい。例えば、上記表面性状の反転凹凸形状パターンを有するエンボスローラーやエンボスプレートを粘着剤シートの所定の面に加熱押圧し、凹凸形状パターンを付与することができる。
【００６１】
［透明プラスチックフィルム］
本発明において、透明プラスチックフィルム１２としては、透明（「可視光に対して透明」を意味する。）のプラスチックフィルムであり、熱圧着用のウィンドウフィルムに使用できる耐熱性を有していれば特に制限はない。特に、融点が１５０℃以上の耐熱性プラスチックからなるフィルムが好ましい。例えば、ポリエチレンテレフタレート（ＰＥＴ）フィルム、ポリエチレンナフタレート（ＰＥＮ）フィルム、ポリエチレンブチレートフィルム、トリアセチルセルロース（ＴＡＣ）フィルム、ポリカーボネートフィルム等を挙げることができる。加工時の熱、溶剤、折り曲げ等の負荷に対する耐性が高く、透明性が高い点でＰＥＴフィルムが好ましい。透明プラスチックフィルムの表面には機能性層や粘着剤層の密着性を良くするための易接着層を設けても良い。易接着層は、例えば、共重合ポリエステル樹脂とポリウレタン樹脂等の熱硬化性樹脂等が挙げられる。透明プラスチックフィルム１２の厚さは、特に制限は無いが、１０〜５００μｍが好ましく、５０〜４００μｍが更に好ましく、特に１００〜２５０μｍが好ましい。
【００６２】
［機能性層］
本発明において、図２における機能性層１３は特に制限はなく、ウィンドウフィルムに要求されるどのような機能を有する層でも良い。例えば、従来から用いられている、太陽光中の近赤外線（熱線）を遮蔽する熱線遮蔽層、室内から放射される熱線を反射する熱線反射層、取り付け時や清掃時の透明基板表面の擦り傷や掻き傷を防止するためのハードコート層等が挙げられる。
【００６３】
［熱線遮蔽層］
本発明の熱圧着用のウィンドウフィルムは、ウィンドウに用いたときの耐候性、耐熱性が高いため、太陽光等の熱線を受けるウィンドウに用いることが好ましい。従って、機能性層１３は熱線遮蔽層であることが好ましい。この場合、長期間の使用においても剥がれたりするような外観不良が生じ難いため、ウィンドウフィルムの貼り替えが困難な複層ガラスの内側に用いることもできる。
【００６４】
熱線遮蔽層は、近赤外線吸収剤及びバインダを含む樹脂組成物からなる層である。近赤外線吸収剤は、一般に８００〜１２００ｎｍの波長に吸収極大を有する無機系材料又は有機系色素である。例えば、タングステン酸化物及び／又は複合タングステン酸化物（（複合）タングステン酸化物ともいう）、インジウム−錫酸化物、錫酸化物、アンチモン−錫酸化物、フタロシアニン系色素、金属錯体系色素、ニッケルジチオレン錯体系色素、シアニン系色素、スクアリリウム系色素、ポリメチン系色素、アゾメチン系色素、アゾ系色素、ポリアゾ系色素、ジイモニウム系色素、アミニウム系色素、アントラキノン系色素等を挙げることができる。これらの近赤外線吸収剤は、単独又は組み合わせて使用することができる。
【００６５】
バインダとしては、例えば、後述のハードコート層と同様な樹脂を使用することができる。
【００６６】
近赤外線吸収剤として、上記（複合）タングステン酸化物を使用する場合、熱線遮蔽層は、バインダ１００質量部に対して、（複合）タングステン酸化物を１０〜５００質量部、さらに２０〜５００質量部、特に３０〜３００質量部含有することが好ましい。
【００６７】
また、近赤外線吸収剤として、有機系色素を単独、又は上記（複合）タングステン酸化物と併用して使用する場合、上記色素は、バインダ１００質量部に対して、０．１〜２０質量部、さらに１〜２０質量部、特に１〜１０質量部含有することが好ましい。
【００６８】
また、熱線遮蔽層には、着色用の色素、紫外線吸収剤、酸化防止剤等をさらに加えても良い。
【００６９】
［ハードコート層］
本発明の熱圧着用のウィンドウフィルムはウィンドウに用いたときの耐候性が高く、長期間の使用においても剥がれたりするような外観不良が生じ難い。従って、機能性層１３は、更に、ウィンドウの表面の擦り傷等による外観不良も防止することができるハードコート層であることも好ましい。なお、複数の機能性層を形成する場合、ハードコート層はウィンドウフィルムの最外層（透明基板に貼り付けた際に最外層）であることが好ましい。
【００７０】
ハードコート層は、ＪＩＳ  Ｋ５６００（１９９９）で規定される鉛筆硬度試験でＨ以上の硬度のものが好ましい。このようなハードコート層とするには、紫外線硬化性樹脂又は熱硬化性樹脂の樹脂組成物が好ましい。紫外線硬化性樹脂組成物又は熱硬化性樹脂組成物であれば、短時間でハードコート層を形成することができる。特に紫外線硬化性樹脂組成物は、より短時間で硬化させることができ、生産性に優れているので好ましい。紫外線硬化性樹脂又は熱硬化性樹脂としては、フェノール樹脂、レゾルシノール樹脂、尿素樹脂、メラミン樹脂、エポキシ樹脂、アクリル樹脂、ウレタン樹脂、フラン樹脂、シリコン樹脂などを挙げることができ、紫外線硬化性樹脂は光重合開始剤等とともに紫外線硬化性樹脂組成物とし、熱硬化性樹脂は熱重合開始剤等とともに熱硬化性樹脂組成物として使用する。
【００７１】
紫外線硬化性樹脂（モノマー、オリゴマー）としては、例えば、（メタ）アクリレートモノマー類、ポリオール化合物と有機ポリイソシアネートと水酸基含有（メタ）アクリレートの反応物であるポリウレタン（メタ）アクリレート、ビスフェノール型エポキシ樹脂と（メタ）アクリル酸の反応物であるビスフェノール型エポキシ（メタ）アクリレート等の（メタ）アクリレートオリゴマー類等を挙げることができる。これら化合物は１種又は２種以上、混合して使用することができる。特に、ペンタエリスリトールトリ（メタ）アクリレート、ペンタエリスリトールペンタ（メタ）アクリレート、ジペンタエリスリトールヘキサ（メタ）アクリレート、トリメチロールプロパントリ（メタ）アクリレート等の硬質の多官能モノマーを主に使用することが好ましい。
【００７２】
これらの紫外線硬化性樹脂を、熱重合開始剤とともに用いて熱硬化性樹脂として使用してもよい。
【００７３】
紫外線硬化性樹脂の光重合開始剤として、紫外線硬化性樹脂の性質に適した任意の化合物を使用することができる。例えば、１−ヒドロキシシクロヘキシルフェニルケトン等のアセトフェノン系、ベンジルジメチルケタール等のベンゾイン系、ベンゾフェノン等のベンゾフェノン系、チオキサントン系等が使用できる。特に、特に１−ヒドロキシシクロヘキシルフェニルケトン(ＢＡＳＦジャパン社製、イルガキュア１８４）が好ましい。光重合開始剤の量は、樹脂組成物に対して一般に０．１〜１０質量％、好ましくは０．１〜５質量％である。
【００７４】
熱硬化性樹脂の熱重合開始剤として、加熱により重合を開始させる官能基を含む化合物である有機過酸化物やカチオン重合開始剤が挙げられ、中でも有機過酸化物が好ましい。熱重合開始剤は、１種又は２種以上の混合で使用することができる。熱重合開始剤の量は、樹脂組成物に対して、一般に０．０１〜１０質量％、好ましくは０．１〜５質量％である。
【００７５】
更に、ハードコート層は、必要に応じて、紫外線吸収剤、赤外線吸収剤、老化防止剤、塗料加工助剤、着色剤等を少量含んでいても良い。その量は、樹脂組成物に対して一般に０．１〜１０質量％、好ましくは０．１〜５質量％である。
【００７６】
ハードコート層を形成するには、例えば、紫外線硬化樹脂の場合、アクリル系モノマー及び光重合開始剤、必要に応じてその他の添加剤を含む紫外線硬化性樹脂組成物をトルエン等の溶媒で溶液にした塗工液をグラビアコータ等により透明プラスチックフィルムの表面に塗工し、その後乾燥し、次いで紫外線により硬化する方法を挙げることができる。このウェットコーティング法であれば、高速で均一に且つ安価に成膜できるという利点がある。
【００７７】
紫外線硬化の光源として紫外〜可視領域に発光する多くのものが採用でき、例えば超高圧、高圧、低圧水銀灯、ケミカルランプ、キセノンランプ、ハロゲンランプ、マーキュリーハロゲンランプ、カーボンアーク灯、白熱灯、レーザ光等を挙げることができる。照射時間は、ランプの種類、光源の強さによって一概には決められないが、数秒〜数分程度である。また、硬化促進のために、予め積層体を４０〜１２０℃に加熱し、これに紫外線を照射してもよい。
【００７８】
［ウィンドウ］
以下に、本発明のウィンドウについて図面を参照しながら説明する。図４は、本発明のウィンドウの一例を示す概略断面図である。
【００７９】
ウィンドウ３０は、透明基板２５の表面に、本発明の熱圧着用のウィンドウフィルムが熱圧着されたウィンドウフィルム（熱圧着後）２０’とからなる積層体(熱圧着積層体という）である。熱圧着は、好ましくは後述するように、ニップロールを用いる加圧を含む熱圧着工程によって行われる。ウィンドウフィルム（熱圧着後）２０’は、図２における粘着剤層１１が熱圧着により硬化し、粘着剤層（熱圧着後）１１’となった以外は、上述の図２のウィンドウフィルム２０と同様な構成である。
【００８０】
本発明のウィンドウ３０は、本発明のウィンドウフィルム２０を透明基板２５に熱圧着したものなので、効率的に、且つ外観不良を生じ難いため歩留り良く生産でき、長期間の使用においてもウィンドウフィルムの劣化による外観不良が生じ難いウィンドウである。
【００８１】
透明基板２５は、曲げ難い透明な基板であれば良く、例えば、グリーンガラス、珪酸塩ガラス、無機ガラス板、無着色透明ガラス板などのガラス板の他、ポリエチレンテレフタレート（ＰＥＴ）、ポリエチレンナフタレート（ＰＥＮ）、ポリエチレンブチレート、ポリメチルメタクリレート（ＰＭＭＡ）、ポリカーボネート等のプラスチック製の基板を用いてもよい。プラスチック製の基板の場合必要な曲げ難さとして、曲げ弾性率２０００ＭＰａ以上で、厚み２ｍｍ以上であることが望ましい。耐熱性、耐候性、耐衝撃性等の点でガラス板が好ましく、ガラス板の厚さは、２〜２０ｍｍ程度が一般的である。
【００８２】
また、図５は、本発明のウィンドウの別の一例を示す概略断面図である。図示の通り、本発明のウィンドウ６０は、透明基板４５の一方の表面に、本発明の熱圧着用のウィンドウフィルムが熱圧着されたウィンドウフィルム（熱圧着後）２０’とからなる熱圧着積層体５０、熱圧着積層体５０と間隙をおいて対向するように配置された別の透明基板５７、これらの外周部に配置され接着剤（図示していない）によりこれらを接合しているスペーサー５９、及びスペーサー５９によって熱圧着積層体５０と透明基板５７との間に形成された中空層５８から構成されている。即ち、ウィンドウ６０は、一般に複層ガラスといわれる構成を備えている(複層ガラス型のウィンドウともいう）。
【００８３】
熱圧着積層体５０は、上述のウィンドウ３０と同様な構成である。従って、ウィンドウフィルムの透明基板４５への熱圧着は、好ましくは後述するように、ニップロールを用いる加圧を含む熱圧着工程によって行われる。また、ウィンドウフィルム（熱圧着後）２０’は、図２における粘着剤層１１が熱圧着により硬化し、粘着剤層（熱圧着後）１１’となった以外は、上述の図２のウィンドウフィルム２０と同様な構成である。そして、透明基板４５は上述の透明基板２５と同様である。また、透明基板５７については、上述の透明基板２５と同様なものの他、表面処理により光拡散機能を備えたすりガラス、網入りガラス、線入板ガラス、強化ガラス、倍強化ガラス、低反射ガラス、高透過板ガラス、セラミック印刷ガラス、熱線や紫外線吸収機能を備えた特殊ガラス等、種々のガラスを適宜選択して用いることができる。
【００８４】
ウィンドウ６０において、ウィンドウフィルム（熱圧着後）２０’の位置は特に制限は無いが、図５に示したように、ウィンドウフィルム（熱圧着後）２０’が別の透明基板５７に対向するように、即ち、ウィンドウフィルム（熱圧着後）２０’が中空層５８に隣接するように配置されていることが好ましい。本発明のウィンドウフィルムは、長時間の使用においても劣化し難いので、ウィンドウフィルムの貼り替えが困難な複層ガラスの内側にも好ましく用いることができるからである。
【００８５】
本発明のウィンドウ６０は、本発明のウィンドウフィルム２０を透明基板４５に熱圧着した熱圧着積層体５０を含んでいるので、効率的に生産でき、長期間の使用においてもウィンドウフィルムの劣化による外観不良が生じ難い複層ガラス型のウィンドウである。
【００８６】
図６は、本発明のウィンドウの製造方法の一例を示す概略断面図である。図４におけるウィンドウの製造方法は、まず、透明基板２２５の一方の表面に、本発明のウィンドウフィルム２２０を粘着剤層２１１が透明基板２２５に接触するように積層し、積層体２２９を形成する。ウィンドウフィルム２２０は、透明プラスチックフィルム２１２の一方の表面に機能性層２１３が形成され、その反対側の表面にＥＶＡ系粘着剤からなる粘着剤層２１１が、上述の説明のように形成されたものである。
【００８７】
この積層体２２９を搬送装置２５３により、搬送しながら加熱炉２５１を通過させる。加熱炉２５１はヒーター部２５２を備え、積層体２２９が加熱炉２５１を通過する間に、ウィンドウフィルム２２０の粘着剤層２１１を所定の温度になるように加熱することができる。その後、積層体２２９を、対向する２基１対のロール部で構成されるニップロール２５４の間を通過させる。ニップロール２５４は、ロール部間を通過するものを所定の線圧で連続的に加圧する装置である。これにより積層体２２９が加圧され、加熱された粘着剤層２１１が透明基板２２５及び透明プラスチックフィルム２１２の境界面に圧着し、粘着剤層（熱圧着後）２１１’となり、透明基板２２５にウィンドウフィルム（熱圧着後）２２０’が密着したウィンドウ２３０が形成される。この際、本発明のウィンドウフィルム２２０において、粘着剤層２１１は、上述のように透明プラスチックフィルム２１２にＥＶＡ系粘着剤組成物から製造された粘着剤シートを熱圧着することで形成され、且つ、粘着剤層２１１の厚さは透明プラスチックフィルム２１２の厚さの３倍以下に調整されている。これにより、ニップロールを用いる加圧であっても、ウィンドウフィルム２２０に歪みが生じ難く、粘着剤層２１１と透明基板２２５の境界面に気泡が生じ難くなっている。
【００８８】
搬送装置２５３、加熱炉２５１、及びニップロール２５４は従来公知のものを使用することができる。加熱炉２５１のヒーター部２５２の加熱方式はどの様な方式でも良く、例えば、赤外線加熱方式、熱風方式等が挙げられる。加熱炉２５１ではなく、加熱ロール方式の加熱装置であっても良い。加熱は、粘着剤層２１１に含まれる架橋剤が反応しない温度であれば特に制限は無い。粘着剤層２１１の流れ性等を考慮すると、積層体２２９を加熱する温度は、６０〜１１０℃が好ましく、６０〜１００℃が更に好ましく、特に６５〜９０℃が好ましい。
【００８９】
ニップロール２５４はどの様なものでも良く、複数対のニップロールを有するものでも良い。また、加圧時の温度低下を避けるため、加熱ロールで構成されているものでも良い。ニップロール２５４による加圧の線圧は特に制限は無いが、２〜１００ｋＮ／ｍが好ましく、５〜５０ｋＮ／ｍが更に好ましい。
【００９０】
本発明のウィンドウの製造方法において、特に粘着剤層２１１が架橋剤を含む場合、上述の熱圧着工程後、更に、加熱することで粘着剤層２１１を架橋一体化する工程（加熱架橋工程）を行うことが好ましい。これにより、粘着剤層２１１を十分に硬化させ、より接着力を高めることができ、よりウィンドウフィルムが剥がれ難いウィンドウとすることができる。加熱架橋工程は、従来公知の方法を用いることができる。例えば、オートクレーブ等の高温高圧処理を用いることができる。加熱条件は、特に制限は無く、後述のＥＶＡ層に含まれる架橋剤等の配合によっても調節する。通常、１００〜１５０℃（特に１３０℃付近）で、１０分〜１時間加熱する。加熱は、１．０×１０3Ｐａ〜５．０×１０7Ｐａの圧力で加圧しながら行うのが好ましい。
【００９１】
なお、図５に示した複層ガラス型のウィンドウ６０とするには、上述のように製造したウィンドウを熱圧着積層体５０として用い、常法により製造することができる。
【実施例】
【００９２】
以下、本発明を実施例により説明する。
【００９３】
［実施例１〜８、比較例１〜３］
１．熱線遮蔽層の形成
下記配合の組成物を、透明プラスチックフィルムとして、表１に示した実施例１〜８及び比較例１〜３の厚さのＰＥＴフィルム上に、バーコータを用いて塗布し、８０℃のオーブン中で２分間乾燥させた後、照射線量５００ｍＪ／ｍ2で１秒間紫外線を照射することによりＰＥＴフィルム上に熱線遮蔽層（厚さ５μｍ）を形成した。
（配合）
ジペンタエリスリトールヘキサアクリレート：８０質量部
光重合開始剤（イルガキュア（登録商標）１８４）：５質量部
Ｃｓ0.33ＷＯ3（平均粒径８０ｎｍ）：２０質量部
メチルイソブチルケトン：３００質量部
【００９４】
２．粘着剤シートの作製
下記配合のＥＶＡを含む粘着剤組成物を原料としてカレンダ成形法により成形体を得た。なお、組成物の混練は８０℃で１５分行い、またカレンダロールの温度は８０℃、加工速度は５ｍ／分であった。その後、エンボスロールを用いて、成形体の一方の表面をエンボス加工することにより、算術平均粗さＲａが０．５〜２０μｍの表面性状とし、ウィンドウフィルムを作製した際に、粘着剤層が表１に示した実施例１〜８、及び比較例１〜３の厚さになるように調製した数種の粘着剤シートを得た。なお、表面性状の測定は、ＪＩＳ−Ｂ０６０１（２００１）に準拠し、表面粗さ測定機（（株）東京精密製サーフコム４８０Ａ）を用いて測定した。また、測定は１０箇所行い、その測定値の平均値を求めた。測定条件は、触針先端半径：２μｍ、評価長さ：１２．５ｍｍ、測定速度：０．３ｍｍ／ｓ、長波長カットオフ値λｃ：２．５ｍｍ、カットオフ比λｃ／λｓ：３００（λｓは短波長カットオフ値）とした。
（配合）
ＥＶＡ（ＥＶＡに対する酢酸ビニルの含有量２５質量％；ウルトラセン６３５（東ソー社製））：１００質量部、
有機過酸化物（ｔ−ブチルパ−オキシ２−エチルヘキシルカーボネート；トリゴノックス１１７（化薬アクゾ社製）：２．５質量部、
架橋助剤（トリアリルイソシアヌレート；ＴＡＩＣ（登録商標）（日本化成社製））：２質量部、
シランカップリング剤（γ−メタクリロキシプロピルトリメトキシシラン；ＫＢＭ５０３（信越化学社製））：０．５質量部
紫外線吸収剤：（ユビナール３０４９（ＢＡＳＦ社製））：０．５質量部
【００９５】
３．ウィンドウフィルムの作製
上記１．で用いた透明プラスチックフィルムの熱線遮蔽層を形成した反対側の表面に、上記２．で作製した粘着剤シートのＲａが０．５〜２０μｍとなっている方の表面を透明プラスチックフィルム側にして載置し、１００℃に加熱した加熱ロールで線圧５ｋＮ／ｍで熱圧着し、表１に示した実施例１〜８、及び比較例１及び２の粘着剤層の厚さのウィンドウフィルムを作製した（図３参照）。比較例３については、加熱ロールを用いずに常温で粘着剤シートを透明プラスチックフィルムの表面に押圧してウィンドウフィルムを作製した。
【００９６】
４．ウィンドウの作製
透明基板としてガラス板（厚さ：３ｍｍ）に、上記３．で作製した実施例１〜８、及び比較例１〜３のウィンドウフィルムを粘着剤層をガラス板側にして載置し、加熱装置及びニップロールによる加圧装置を有する圧着装置を用いて、７０℃に加熱し、線圧１２ｋＮ／ｍで圧着し、次いでオートクレーブにより温度１３５℃、圧力７×１０5Ｐａの条件下で３０分間加圧処理してウィンドウを作製した。ウィンドウの評価は、得られたウィンドウを通して、蛍光灯を目視観察し、蛍光灯の輪郭に歪みが認められず、ウィンドウとしての実用上問題のないものを○とし、実用上問題のある歪みが認められるものを×とした。
【００９７】
５．評価結果
評価結果を表１に示す。
【００９８】
【表１】
2012224778.tif 000003
【００９９】
表１に示す通り、ウィンドウフィルムの粘着剤層が粘着剤シートを透明プラスチックフィルムに熱圧着することにより形成され、且つ粘着剤層の厚さが透明プラスチックフィルムの厚さの３倍以下（即ち、Ｄａ／Ｄｆ≦３）の実施例１〜８のウィンドウフィルムは、ニップロールを用いる加圧を含む熱圧着工程で透明基板に貼り付けてウィンドウを作製しても、光学的に歪みがほとんど認められず、外観上問題が無かった。
【０１００】
一方、Ｄａ／Ｄｆが３．４の比較例１及び２は透明プラスチックフィルムの厚さに係らず、光学的にはっきりとした歪みが認められ、実用上問題のある外観不良が生じた。また、粘着剤層を形成する際に熱圧着を用いなかった比較例３は、Ｄａ／Ｄｆが３以下であっても、実用上問題のある外観不良が生じた。
【０１０１】
以上により、本発明の熱圧着用のウィンドウフィルムは、ＥＶＡ系粘着剤からなる粘着剤層であっても、ニップロールを用いた加圧による熱圧着工程を用いて外観が良好なウィンドウを製造できることが示された。
【産業上の利用可能性】
【０１０２】
本発明により、耐候性が高く、長期間使用しても外観不良が生じ難いウィンドウを効率的に製造できる熱圧着用のウィンドウフィルムを提供できる。本発明により得られるウィンドウは、建築物や乗り物（自動車、鉄道車両、船舶）用の窓、プラズマディスプレイなどの電子機器、冷蔵庫や保温装置などのような各種装置の扉や壁部など、種々の用途に使用することができる。
【符号の説明】
【０１０３】
１１、２１１              粘着剤層
１１’、２１１’          粘着剤層（熱圧着後）
１２、２１２              透明プラスチックフィルム
１３，２１３              機能性層
２０、１２０、２２０      ウィンドウフィルム
２０’、２２０’          ウィンドウフィルム（熱圧着後）
２５、４５、５７、２２５  透明基板
３０、６０、２３０        ウィンドウ
５０                      熱圧着積層体
５８                      中空層
５９                      スペーサー
１１１                    粘着剤シート
１１２                    透明プラスチックフィルム(又は積層フィルム）
２２９                    積層体  
【図１】
2012224778.tif 000004
【図２】
2012224778.tif 000005
【図３】
2012224778.tif 000006
【図４】
2012224778.tif 000007
【図５】
2012224778.tif 000008
【図６】
2012224778.tif 000009